(57)【要約】【課題】バックコンタクト型太陽電池セルを使用した太陽電池モジュールの組み立てに際して、多数の太陽電池セルの電極を接続する電気配線とこれら電極との位置合わせを改善すること。【解決手段】太陽電池セルの裏面側に配置され、太陽電池セルの電極と電気的に接続される電気配線１３を有する電気配線付き封止材１０として、耐熱性基材シート１１上に電気配線１３を設け、さらに裏面側封止材層１４を積層した後、この裏面側封止材層に貫通孔１４ｘを設けることによって製造したものを使用する。電気配線と裏面側封止材層とを積層した後に貫通孔を設けることができるため、裏面側封止材層として柔軟なシートを使用した場合でも、その柔軟性に拘わりなく、電気配線と貫通孔との位置合わせが容易となる。【選択図】図１
2016063019.tif 000002
【特許請求の範囲】
【請求項１】
バックコンタクト型太陽電池セルの裏面側に配置され、前記太陽電池セルの電極と電気的に接続される電気配線を有する電気配線付き封止材であって、
耐熱性基材シートと、この基材シートの片面に積層された前記電気配線と、この電気配線を被覆して設けられた裏面側封止材層とを備えて構成され、
裏面側封止材層が、太陽電池セルの前記電極と対面する位置に、前記電気配線を露出する貫通孔を有することを特徴とするバックコンタクト型太陽電池モジュール用電気配線付き封止材。
【請求項２】
前記耐熱性基材シートが、８０℃以上のガラス転移温度を有することを特徴とする請求項１に記載の電気配線付き封止材。
【請求項３】
前記耐熱性基材シートがポリプロピレン樹脂とエチレン−酢酸ビニル共重合体とを含有する材料から構成されていることを特徴とする請求項２に記載の電気配線付き封止材。
【請求項４】
裏面側封止材層がポリオレフィン系の樹脂から構成されていることを特徴とする請求項１〜３のいずれかに記載の電気配線付き封止材。
【請求項５】
裏面側封止材層が紫外線遮断性を有することを特徴とする請求項１〜４のいずれかに記載の電気配線付き封止材。
【請求項６】
裏面側封止材層が着色顔料を含有していることを特徴とする請求項５に記載の電気配線付き封止材。
【請求項７】
前記着色顔料が黒色顔料であり、裏面側封止材層中に１〜５質量％含有されていることを特徴とする請求項６に記載の電気配線付き封止材。
【請求項８】
前記着色顔料が白色顔料であり、裏面側封止材層中に１〜１５質量％含有されていることを特徴とする請求項６に記載の電気配線付き封止材。
【請求項９】
前記耐熱性基材シートの裏面に裏面保護シート用接着剤層を有していることを特徴とする請求項１〜８のいずれかに記載の電気配線付き封止材。
【請求項１０】
前記保護シート用接着剤層が紫外線遮断性を有することを特徴とする請求項９に記載の電気配線付き封止材。
【請求項１１】
電気配線が金属箔から構成されていることを特徴とする請求項１〜１０のいずれかに記載の電気配線付き封止材。
【請求項１２】
耐熱性基材シートと電気配線とが接着剤層を介して積層されていることを特徴とする請求項１１に記載の電気配線付き封止材。
【請求項１３】
接着剤層が耐熱性基材シート側の接着剤層と電気配線側の接着剤層とを備えて構成されていることを特徴とする請求項１２に記載の電気配線付き封止材。
【請求項１４】
耐熱性基材シート側接着剤層がポリオレフィン樹脂又はウレタン系接着剤から構成され、電気配線側接着剤層が酸変性ポリオレフィン樹脂を含む樹脂から構成されることを特徴とする請求項１３に記載の電気配線付き封止材。
【請求項１５】
バックコンタクト型太陽電池セルと、その表面側に積層された表面保護シートと、裏面側に順次積層された電気配線付き封止材及び裏面保護シートとを備えて構成されるバックコンタクト型太陽電池モジュールであって、
前記電気配線付き封止材が、耐熱性基材シートと、この基材シートの片面に積層された電気配線と、この電気配線を被覆して設けられた裏面側封止材層とを備えて構成され、かつ、裏面側封止材層に貫通孔が設けられており、
この貫通孔を通じて太陽電池セルの電極と前記電気配線とが電気的に接続されていることを特徴とするバックコンタクト型太陽電池モジュール。
【請求項１６】
前記表面保護シートが透明なガラス板から構成されていることを特徴とする請求項１５に記載の太陽電池モジュール。
【請求項１７】
前記裏面保護シートが透明なガラス板から構成されていることを特徴とする請求項１５又は１６に記載の太陽電池モジュール。
【発明の詳細な説明】
【技術分野】
【０００１】
本発明はバックコンタクト型太陽電池モジュールに関するものである。
【背景技術】
【０００２】
従来、太陽電池モジュールには、電力取り出し用電極が表裏両面に配置された太陽電池セルが使用されていた。この太陽電池モジュールでは、図３（ａ）の分解断面説明図及び図３（ｂ）の断面説明図に示すように、多数の太陽電池セルａ１を並べ、これら多数の太陽電池セルａ１を電気配線ａ２によって直列接続し、その表裏に封止材シートａ３，ａ５を介して保護シートａ４，ａ６を積層して一体化することにより、封止材シートａ３，ａ５で多数の太陽電池セルａ１を包み込んでモジュールとしていた。なお、太陽電池セルの受光面側が表面、その反対側が裏面である。
【０００３】
このような太陽電池モジュールにあっては、太陽電池セルの間に表面側と裏面側とを接続する電気配線ａ２を配置する必要があるため、その接続が煩雑であり、しかも、太陽電池セルにひび割れが生じやすいという問題があった。また、封止材シートａ３，ａ５は太陽電池セルａ１を包み込むものであることから柔軟で変形し易いシートであり、このため、モジュール組み立て時にしわが発生しやすく、このしわの発生に伴って太陽電池セルの位置がずれたり、あるいは、太陽電池セルのひび割れを誘発することがあった。また、封止材シートａ３，ａ５の収縮に伴って、太陽電池セルの位置ずれやひび割れが生じることもあった。
【０００４】
これに対して、表面をすべて受光面とし、電力取り出し用電極を裏面側にだけ設けた太陽電池セルが知られており、裏面側の前記電極に電気配線を接続して電力を取り出すことから、バックコンタクト型太陽電池セルと呼ばれている。また、このバックコンタクト型太陽電池セルを使用した太陽電池モジュールはバックコンタクト型太陽電池モジュールと呼ばれている（特許文献１参照）。
【０００５】
この太陽電池モジュールは、基材シートｂ２１上に電気配線ｂ２３を有する裏面保護シートｂ２と、貫通孔を有する裏面側封止材シートｂ３とを使用して組み立てられる。すなわち、図４（ａ）の分解断面説明図及び図４（ｂ）の断面説明図に示すように、裏面保護シートｂ２は、基材シートｂ２１上に接着剤層ｂ２２を介して接着された電気配線ｂ２３を有している。この電気配線ｂ２３は隣接する太陽電池セルｂ１の電極同士を接続するものである。そして、この電気配線ｂ２３上には紫外線遮断性塗膜ｂ２４が塗布されている。なお、紫外線遮断性塗膜ｂ２４は、太陽電池セルの電極に対応する位置を未塗布部ｂ２４ｘとして部分的に塗布されており、この未塗布部ｂ２４ｘでは、電気配線ｂ２３が裏面保護シートｂ２表面に露出している。一方、裏面側封止材シートｂ３は、太陽電池セルの電極に対応する位置、すなわち、未塗布部ｂ２４ｘに対応する位置に貫通孔ｂ３ｘを有している。そして、これら裏面保護シートｂ２と裏面側封止材シートｂ３に加えて、多数の太陽電池セルｂ１を相互に位置合わせすると共に、その太陽電池セルｂ１側に表面側封止シートｂ５と表面保護シートｂ６を配置し、全体を積層一体化して、モジュールとする。なお、太陽電池セルｂ１と電気配線ｂ２３とは、例えばハンダ等の導電材料ｂ４を使用して、裏面側封止材シートｂ３の未塗布部ｂ２４ｘ及び裏面側封止材シートｂ３の貫通孔ｂ３ｘを通じて電気的に接続する。
【先行技術文献】
【特許文献】
【０００６】
【特許文献１】特開２００３−９３４１１号公報
【発明の概要】
【発明が解決しようとする課題】
【０００７】
ところで、バックコンタクト型太陽電池モジュールにおいても、表面側封止材シートｂ６及び裏面側封止材シートｂ３は柔軟性が高く、変形し易い材質から構成されている。例えば、エチレン−酢酸ビニル共重合体（ＥＶＡ）である。このため、その柔軟性のために、裏面側封止材シートｂ３の貫通孔ｂ３ｘと配線シートｂ２の未塗布部ｂ２４ｘとの位置合わせが難しいという問題がある。すなわち、裏面側封止材シートｂ３は伸縮しやすく、この伸縮のために、裏面側封止材シートｂ３の貫通孔ｂ３ｘと、配線シートｂ２の未塗布部ｂ２４ｘとの位置合わせが困難なのである。また、この貫通孔ｂ３ｘと太陽電池セルｂ１の電極との位置合わせも困難である。
【０００８】
そこで、本発明は、太陽電池セルの電極と電気配線との位置合わせを改善することを目的とするものである。
【課題を解決するための手段】
【０００９】
すなわち、請求項１に記載の発明は、バックコンタクト型太陽電池セルの裏面側に配置され、前記太陽電池セルの電極と電気的に接続される電気配線を有する電気配線付き封止材であって、
耐熱性基材シートと、この基材シートの片面に積層された前記電気配線と、この電気配線を被覆して設けられた裏面側封止材層とを備えて構成され、
裏面側封止材層が、太陽電池セルの前記電極と対面する位置に、前記電気配線を露出する貫通孔を有することを特徴とするバックコンタクト型太陽電池モジュール用電気配線付き封止材である。
【００１０】
この電気配線付き封止材は、耐熱性基材シート上に電気配線を設け、さらに裏面側封止材層を積層した後、この裏面側封止材層に貫通孔を設けることによって製造することができる。このように、電気配線と裏面側封止材層とを積層した後に貫通孔を設けることができるため、裏面側封止材層として柔軟なシートを使用した場合でも、その柔軟性に拘わりなく、電気配線と貫通孔との位置合わせが容易となる。
【００１１】
また、これら電気配線と貫通孔とは耐熱性基材シート上に設けられているため、この電気配線付き封止材は伸縮することなく、したがって、太陽電池セルの電極との位置合わせも容易である。
【００１２】
次に、請求項２に記載の発明は、前記耐熱性基材シートが、８０℃以上のガラス転移温度を有することを特徴とする請求項１に記載の電気配線付き封止材である。
【００１３】
また、請求項３に記載の発明は、前記耐熱性基材シートがポリプロピレン樹脂とエチレン−酢酸ビニル共重合体とを含有する材料から構成されていることを特徴とする請求項２に記載の電気配線付き封止材である。
【００１４】
また、請求項４に記載の発明は、裏面側封止材層がポリオレフィン系の樹脂から構成されていることを特徴とする請求項１〜３のいずれかに記載の電気配線付き封止材である。
【００１５】
また、請求項５に記載の発明は、裏面側封止材層が紫外線遮断性を有することを特徴とする請求項１〜４のいずれかに記載の電気配線付き封止材である。
【００１６】
また、請求項６に記載の発明は、裏面側封止材層が着色顔料を含有していることを特徴
とする請求項５に記載の電気配線付き封止材である。
【００１７】
また、請求項７に記載の発明は、前記着色顔料が黒色顔料であり、裏面側封止材層中に１〜５質量％含有されていることを特徴とする請求項６に記載の電気配線付き封止材である。
【００１８】
また、請求項８に記載の発明は、前記着色顔料が白色顔料であり、裏面側封止材層中に１〜１５質量％含有されていることを特徴とする請求項６に記載の電気配線付き封止材である。
【００１９】
また、請求項９に記載の発明は、前記耐熱性基材シートの裏面に裏面保護シート用接着剤層を有していることを特徴とする請求項１〜８のいずれかに記載の電気配線付き封止材である。
【００２０】
また、請求項１０に記載の発明は、前記保護シート用接着剤層が紫外線遮断性を有することを特徴とする請求項９に記載の電気配線付き封止材である。
【００２１】
また、請求項１１に記載の発明は、電気配線が金属箔から構成されていることを特徴とする請求項１〜１０のいずれかに記載の電気配線付き封止材である。
【００２２】
また、請求項１２に記載の発明は、耐熱性基材シートと電気配線とが接着剤層を介して積層されていることを特徴とする請求項１１に記載の電気配線付き封止材である。
【００２３】
また、請求項１３に記載の発明は、接着剤層が耐熱性基材シート側の接着剤層と電気配線側の接着剤層とを備えて構成されていることを特徴とする請求項１２に記載の電気配線付き封止材である。
【００２４】
また、請求項１４に記載の発明は、耐熱性基材シート側接着剤層がポリオレフィン樹脂又はウレタン系接着剤から構成され、電気配線側接着剤層が酸変性ポリオレフィン樹脂を含む樹脂から構成されることを特徴とする請求項１３に記載の電気配線付き封止材である。
【００２５】
また、請求項１５に記載の発明は、バックコンタクト型太陽電池セルと、その表面側に積層された表面保護シートと、裏面側に順次積層された電気配線付き封止材及び裏面保護シートとを備えて構成されるバックコンタクト型太陽電池モジュールであって、
前記電気配線付き封止材が、耐熱性基材シートと、この基材シートの片面に積層された電気配線と、この電気配線を被覆して設けられた裏面側封止材層とを備えて構成され、かつ、裏面側封止材層に貫通孔が設けられており、
この貫通孔を通じて太陽電池セルの電極と前記電気配線とが電気的に接続されていることを特徴とするバックコンタクト型太陽電池モジュールである。
【００２６】
また、請求項１６に記載の発明は、前記表面保護シートが透明なガラス板から構成されていることを特徴とする請求項１５に記載の太陽電池モジュールである。
【００２７】
また、請求項１７に記載の発明は、前記裏面保護シートが透明なガラス板から構成されていることを特徴とする請求項１５又は１６に記載の太陽電池モジュールである。
【発明の効果】
【００２８】
以上の説明から明らかなように、本発明によれば、貫通孔、電気配線、太陽電池セルの電極の三者の位置合わせを容易かつ正確に行うことが可能となる。
【図面の簡単な説明】
【００２９】
【図１】図１（ａ），（ｂ），（ｃ）は、それぞれ、本発明に係るバックコンタクト型太陽電池モジュール用電気配線付き封止材の断面説明図である。
【図２】図２（ａ）は本発明に係るバックコンタクト型太陽電池モジュールの分解断面説明図、図２（ｂ）はその断面説明図である。
【図３】図３（ａ）は従来の太陽電池モジュールの分解断面説明図、図３（ｂ）はその断面説明図である。
【図４】図４（ａ）は従来のバックコンタクト型太陽電池モジュールの分解断面説明図、図４（ｂ）はその断面説明図である。
【発明を実施するための形態】
【００３０】
本発明に係る電気配線付き封止材は、耐熱性基材シート、電気配線、裏面側封止材層の三者を必須の構成要素とするものである。このほか、耐熱性基材シートと電気配線とを接着する電気配線用接着剤層や、耐熱性基材シートを裏面保護シートに接着する裏面保護シート用接着剤層を有していてもよい。
【００３１】
図１（ａ）は前記電気配線用接着剤層と裏面保護シート用接着剤層の両者を有する電気配線付き封止材１０の断面説明図である。すなわち、この電気配線付き封止材１０には基材シート１１の上に電気配線用接着剤層１２を介して電気配線１３が設けられている。これら電気配線１３は、後述するように、隣接するバックコンタクト型太陽電池の電極同士を電気的に接続するものである。そして、この電気配線付き封止材１０には、電気配線１３を被覆して裏面側封止材層１４が設けられており、この裏面側封止材層１４には電気配線１３を露出する貫通孔１４ｘが設けられている。なお、この貫通孔１４ｘは太陽電池セルの電極と対面する位置に設けられており、この貫通孔１４ｘに例えばハンダペーストを充填することにより、太陽電池セルの電極と電気配線１３を電気的に接続できるように構成されている。なお、この例では、基材シート１１の裏面に裏面保護シート用接着剤層１５を有している。
【００３２】
一方、図１（ｂ）は前記電気配線用接着剤層１２として、基材シート側電気配線用接着剤層１２ａと電気配線側電気配線用接着剤層１２ｂの二層から構成される接着剤層を使用した電気配線付き封止材１０の例である。このうち、基材シート側電気配線用接着剤層１２ａは基材シート１１に対する接着力に優れた材質から成り、電気配線側電気配線用接着剤層１２ｂは電気配線１３との接着力に優れた材質から成る。もちろん、これら基材シート側電気配線用接着剤層１２ａと電気配線側電気配線用接着剤層１２ｂとは、相互に接着力に優れたものである必要がある。
【００３３】
また、図１（ｃ）は前記裏面保護シート用接着剤層１５として、基材シート側電気配線用接着剤層１５ａと裏面保護シート側裏面保護シート用接着剤層１５ｂの二層から構成される接着剤層を使用した電気配線付き封止材１０の例である。基材シート側電気配線用接着剤層１５ａは基材シート１１に対する接着力に優れ、裏面保護シート側裏面保護シート用接着剤層１５ｂは裏面保護シートとの接着力に優れた材質から成る。これらは相互に接着力に優れたものである。
【００３４】
以下、本発明に係る電気配線付き封止材１０の前記構成要素について順次説明し、次に電気配線付き封止材の製造方法について説明した後、最後に、この電気配線付き封止材１０を使用して得られる太陽電池モジュールについて説明する。
【００３５】
（耐熱性基材シート１１の説明）
基材シート１１は、太陽電池モジュールを組み立てる際の熱に耐える耐熱性を有することが必要である。例えば、８０℃以上のガラス転移温度を有するシートである。
【００３６】
基材シート１１としては、例えば、ポリエチレンテレフタレートフィルム、ポリエチレンナフタレートフィルム、ポリイミドフィルム等を使用することができる。また、基材シート１１としてポリエチレンやポリプロピレンから成るポリオレフィンフィルムを使用することもできる。厚みは５μｍ以上あればよい。また、基材シート１１として、ポリプロピレン樹脂とエチレン−酢酸ビニル共重合体とを含有する材料から構成されたシートを使用することもできる。例えば、ポリプロピレン樹脂、ポリエチレン樹脂及びエチレン−酢酸ビニル共重合体の三者を混合してキャスト法により製膜したシートである。後述するように、基材シート１１としてこのようなシートを使用した場合には、電気配線用接着剤層１２ａとして酸変性ポリオレフィン樹脂を使用することにより、基材シート１１と電気配線１３とを強固に接着することができる。
【００３７】
（電気配線１３の説明）
次に、電気配線１３としては、パターニングした金属箔を使用することができる。例えば、銅箔、アルミニウム箔等である。また、表面に金属蒸着や金属メッキを施したアルミニウム箔を使用することもできる。蒸着金属またはメッキ金属としては、銅、亜鉛、ニッケル等を例示することができる。金属箔の厚みとしては１０〜１００μｍが望ましい。この金属箔は、例えば、打ち抜き加工によってパターニングすることができる。すなわち、電気配線用接着剤層１２ａを使用して基材シート１１に金属箔を積層した後、基材シート１１に達しない深さでこの金属箔を切断打抜き、電気配線１３周囲のバリを剥離除去することにより、電気配線１３の形状にパターニングすることが可能である。また、基材シート１１に積層した金属箔にフォトレジストを塗布し、露光・現像してフォトレジストをパターニングした後、露出した金属箔をエッチングすることにより、この金属箔を電気配線１３の形状にパターニングすることも可能である。また、レーザーを使用してパターニングしたり、切削加工（ルーター加工）によってパターニングすることもできる。
【００３８】
（電気配線用接着剤層１２の説明）
次に、基材シート１１と電気配線１３とを接着する電気配線用接着剤層１２としては、この両者と強固に接着する接着剤を使用することが望ましい。基材シート１１が、ポリエチレンテレフタレートフィルム、ポリエチレンナフタレートフィルム又はポリイミドフィルムから構成される場合には、電気配線用接着剤層１２を、基材シート側電気配線用接着剤層１２ａと電気配線側電気配線用接着剤層１２ｂの二層から構成することが望ましい。この電気配線用接着剤層１２の厚みは５〜１００μｍでよい。
【００３９】
基材シート側電気配線用接着剤層１２ａは、基材シート１１及び電気配線側電気配線用接着剤層１２ｂの両者と強固に接着するもので、例えば、ポリオレフィン樹脂を用いることができる。中でも、高溶融張力ポリエチレンであるＴＯＳＯＨ−ＨＭＳ（東ソー株式会社製）が好適である。一方、電気配線側電気配線用接着剤層１２ｂは、電気配線１３及び基材シート側電気配線用接着剤層１２ａと強固に接着すると共に、電気配線１３の隙間から露出して裏面側封止材層１４とも強固に接着することが望ましい。このような電気配線側電気配線用接着剤層１２ｂとしては、酸変性ポリオレフィン樹脂を含む樹脂を用いることができる。例えば、アドマー（三井化学株式会社製）である。また、アドマーに直鎖状低密度ポリエチレン樹脂（Ｌ−ＬＤＰＥ）をブレンドしたブレンド樹脂を電気配線用接着剤層１２ｂとして使用することもできる。Ｌ−ＬＤＰＥをブレンドしたブレンド樹脂を使用する場合であっても、ブレンド樹脂中のアドマーは４３質量％以上を占めることが望ましい。これら基材シート側電気配線用接着剤層１２ａと電気配線側電気配線用接着剤層１２ｂを、二層共押し出し法を利用して基材シート１１上に溶融押し出しコーティングし、そのコーティング被膜上に金属箔を積層することで、基材シート１１と金属箔とを積層することができる。また、基材シート１１上に基材シート側電気配線用接着剤層１２ａに溶融押し出しコーティングした後、この上に電気配線側電気配線用接着剤層１２ｂを溶融押し出しコーティングし、この電気配線側電気配線用接着剤層１２ｂが接着力を有する間に金属箔を積層して一体化してもよい。
【００４０】
また、基材シート側電気配線用接着剤層１２ａとして、ポリオレフィン樹脂に代えて、ウレタン系接着剤を使用することもできる。例えば、タケラック及びタケネート（いずれも三井化学株式会社製）の両者で構成される２液硬化型ウレタン系接着剤である。この場合には、まず基材シート１１上にウレタン系接着剤を塗布乾燥し、次に電気配線側電気配線用接着剤層１２ｂとして酸変性ポリオレフィン樹脂を含む樹脂を溶融押し出しコーティングし、そのコーティング被膜上に金属箔を積層することで、基材シート１１と金属箔とを積層することが可能である。
【００４１】
また、基材シート１１が、ポリプロピレン樹脂とエチレン−酢酸ビニル共重合体とを含有する材料から構成されている場合には、電気配線用接着剤層１２として、酸変性ポリオレフィン樹脂を含む樹脂を用いることにより、基材シート１１と金属箔とを積層することが可能であり、この場合には、電気配線用接着剤層１２を二層構成とすることを要しない。すなわち、この場合には、電気配線用接着剤層１２を単一の層で構成することができるため、本発明に係る電気配線付き封止材の総厚を薄く、かつ、重量を軽くすることができ、また、そのコストを低減することができる。
【００４２】
（裏面側封止材層１４の説明）
次に、裏面側封止材層１４は、太陽電池モジュール組み立ての際の熱圧によって太陽電池セルを包み込むように変形する柔軟性を有すると共に、この太陽電池セルに接着する接着力を有することが望ましい。また、太陽電池モジュール組み立て時の熱圧によって架橋硬化して、太陽電池モジュールの耐久性を向上することができる樹脂を好ましく使用することができる。
【００４３】
このような裏面側封止材層１４としては、架橋剤を添加したポリオレフィン系樹脂を使用することができる。また、架橋剤を含まないポリオレフィン系樹脂を使用することもできる。ポリオレフィン系樹脂としては、ポリオレフィン樹脂に限らず、オレフィンと他のモノマーとの共重合体を使用することが可能である。例えば、エチレン−酢酸ビニル共重合体（ＥＶＡ）、アドマー等の酸変性ポリオレフィン樹脂、アイオノマー等である。この裏面側封止材層１４の厚みは３０〜４５０μｍでよい。また、この裏面側封止材層１４は封止材シートの形態で電気配線１３の上に重ね、熱圧着することで積層することができる。
【００４４】
そして、電気配線１３の上に重ねられた封止材シートに貫通孔１４ｘを設けることにより、裏面側封止材層１４を形成することができる。この貫通孔１４ｘは、例えば、レーザーを照射することによって形成することができる。また、電気配線１３を傷つけない深さでこの封止材シートを打抜き、電気配線１３を露出することにより、貫通孔１４ｘを形成することもできる。このほか、掘削加工によって貫通孔１４ｘを形成することも可能である。
【００４５】
なお、この裏面側封止材層１４として紫外線遮断性を有する裏面側封止材層を採用した場合には、太陽電池モジュールを組み立て太陽光に曝して発電した場合に、太陽光に含まれる紫外線による基材シート１１の劣化を防止することが可能である。紫外線遮断性を有する裏面側封止材層は、前述のポリオレフィン系樹脂に紫外線遮断性のある着色顔料を混合することで製造できる。例えば、黒色顔料、緑色顔料、青色顔料、白色顔料などである。
【００４６】
黒色顔料を使用する場合には、裏面側封止材層１４がこの黒色顔料を１〜５質量％含有
することが望ましい。黒色顔料としては、例えば、カーボンブラックを例示できる。
【００４７】
また、白色顔料を使用する場合には、表面側から入射した太陽光は白色の裏面側封止材層１４で反射し、この反射光が太陽電池セル２０に入射するため、太陽電池モジュールの発電効率を向上させることができる。このような理由から、前記着色顔料として白色顔料を使用することが望ましい。白色顔料としては、例えば、酸化チタン、硫酸バリウムを使用することができ、裏面側封止材層１４はこれら白色顔料を１〜１５質量％含有することが望ましい。
【００４８】
なお、これら着色顔料に加えて、各種フィラーを添加したポリオレフィン系樹脂で裏面側封止材層１４を構成することも可能である。フィラーとしては、ウレタン系又はアクリル系の有機フィラーを例示できる。また、シリカなどのむきフィラーであってもよい。例えば、前記着色顔料に加えて、これらフィラーを１〜１５質量％含有する裏面側封止材層１４である。
【００４９】
（裏面保護シート用接着剤層１５の説明）
次に、裏面保護シート用接着剤層１５は、基材シート１１と、後述する裏面保護シート４０とを接着するものである。このような裏面保護シート用接着剤層１５としては、裏面側封止材層１４と同じ材質のシートが使用できる。すなわち、架橋剤を含む又は含まないポリオレフィン系樹脂である。具体例を挙げると、ＥＶＡ、アドマー等の酸変性ポリオレフィン樹脂、アイオノマー等である。また、着色顔料を混合して、紫外線遮断性を付与したポリオレフィン系樹脂によって、この裏面保護シート用接着剤層１５を構成することもできる。その含有量も裏面側封止材層１４と同じでよい。そして、このシートを基材シート１１に熱圧着して裏面保護シート用接着剤層１５を形成することができる。この裏面保護シート用接着剤層１５の厚みは３０〜４５０μｍでよい。
【００５０】
この裏面保護シート用接着剤層１５と基材シート１１との間の接着力を高めるため、裏面保護シート用接着剤層１５を、基材シート側裏面保護シート用接着剤層１５ａと裏面保護シート側裏面保護シート用接着剤層１５ｂの二層から構成することができる。
【００５１】
裏面保護シート側裏面保護シート用接着剤層１５ｂとしては、裏面側封止材層１４と同じ材質のものが使用でき、例えば、架橋剤を含む又は含まないポリオレフィン系樹脂である。
【００５２】
また、基材シート側裏面保護シート用接着剤層１５ａは、裏面保護シート側裏面保護シート用接着剤層１５ｂと基材シート１１とを強固に接着するもので、例えば、ＴＯＳＯＨ−ＨＭＳ（東ソー株式会社製）などのポリオレフィン樹脂を使用することができる。このポリオレフィン樹脂を基材シート側裏面保護シート用接着剤層１５ａとして使用する場合には、裏面保護シート側裏面保護シート用接着剤層１５ｂと基材シート１１との間に、この樹脂を溶融押し出しし、全体を圧着すればよい。
【００５３】
また、基材シート側裏面保護シート用接着剤層１５ａとしてウレタン系接着剤を使用することもできる。例えば、タケラック及びタケネート（いずれも三井化学株式会社製）の両者で構成される２液硬化型ウレタン系接着剤である。この場合には、まず基材シート１１上にウレタン系接着剤を塗布乾燥し、裏面保護シート側裏面保護シート用接着剤層１５ｂを接着すればよい。
【００５４】
（電気配線付き封止材１０の製造方法の説明）
以上の説明から、本発明に係る電気配線付き封止材１０の製造方法は明らかであるが、改めてその概要を説明する。
【００５５】
すなわち、まず、基材シート１１の表面に金属箔を積層する。この積層は単層構造又は多層構造の電気配線用接着剤層１２を介して行うことができる。次に、この金属箔をパターニングして、電気配線１３を形成する。
【００５６】
次に、裏面側封止材層１４を構成する封止材シートを使用して、この電気配線１３を被覆するように積層する。この積層は熱圧着によって行うことができる。そして、電気配線を露出する貫通孔１４ｘを形成することにより、裏面側封止材層１４を形成する。
【００５７】
そして、基材シート１１の裏面に単層構造又は多層構造の裏面保護シート用接着剤層１５を積層して本発明に係る電気配線付き封止材を製造することができる。なお、この裏面保護シート用接着剤層１５の積層工程は、金属箔を積層する工程の前後、あるいは裏面側封止材層１４の形成工程の前後のいずれに行ってもよい。もちろん、これらの工程と同時に行うこともできる。
【００５８】
（太陽電池モジュールの説明）
本発明に係る電気配線付き封止材１０は、バックコンタクト型太陽電池セルを使用した太陽電池モジュール、すなわち、バックコンタクト型太陽電池モジュールの構成要素として使用されるものである。
【００５９】
このような太陽電池モジュールは、図２（ａ）の分解断面説明図及び図２（ｂ）の断面説明図に示すように、多数のバックコンタクト型太陽電池セル２０、表面保護シート６０、本発明に係る電気配線付き封止材１０及び裏面保護シート４０の４者を必須の構成要素として組み立てられたものである。
【００６０】
表面保護シート６０は、多数の前記太陽電池セル２０の表面側、すなわち、受光面側に積層されるものである。なお、この積層は、表面側封止材シート５０を介して行うことが望ましい。
【００６１】
また、電気配線付き封止材１０と裏面保護シート４０とは、この順に、多数の前記太陽電池セル２０の裏面側に積層されるものである。表面側封止材シート５０を介して表面保護シート６０を積層した場合には、この表面側封止材シート５０及び電気配線付き封止材１０の裏面側封止材層１４はいずれも柔軟な材質で構成されていることから、モジュール組み立て時の熱圧によって、多数の前記太陽電池セル２０を包み込むように変形する。
【００６２】
ところで、この太陽電池モジュールにおいては、多数の前記太陽電池セル２０の電極と、電気配線付き封止材１０の電気配線１３とが電気的に接続されている必要がある。この電気的接続は、裏面側封止材層１４の貫通孔１４ｘを通じて行うことができる。この例は、この貫通孔１４ｘに導電材料３０を充填し、この導電材料３０によって太陽電池セル２０の電極と電気配線１３とを電気的に接続した例である。導電材料３０としては、ハンダペースト、銀ペースト等を使用することができる。
【００６３】
表面保護シート６０は太陽電池モジュールの表面側（受光面側）に配置されるものであるから、透明な材質から構成される必要がある。例えば、透明ガラス板である。また、透明なプラスチックシートであってもよい。
【００６４】
一方、裏面保護シート４０は太陽電池モジュールの裏面側に配置されるものであるから、透明なものに限られない。もっとも、裏面保護シート４０として透明なものを使用した場合には、表面に加えて裏面から受光することもできる。すなわち、両面受光型の太陽電池モジュールとすることができる。
【００６５】
裏面保護シート４０としては、例えば、フッ素樹脂層を有するプラスチックフィルムを使用することができる。例えば、単層のフッ素樹脂シートである。また、ポリエステルシートなどの基材の片面又は両面をフッ素樹脂で加工したシートを使用することもできる。また、透明な裏面保護シート４０としてはガラス板を使用することが可能である。
【００６６】
表面側封止材シート５０としては、裏面側封止材層１４と同じ材質のシートが使用でき、例えば、架橋剤を含む又は含まないポリオレフィン系樹脂である。
【００６７】
この太陽電池モジュールは、次の工程によって組み立てることができる。すなわち、まず、電気配線付き封止材１０の貫通孔１４ｘ又は太陽電池セル２０の電極に導電材料３０を適用して、電気配線付き封止材１０の電気配線１３と太陽電池セル２０の電極とを電気的に接続する。次に、この表面側に順次表面側封止材シート５０及び表面保護シート６０を配置し、裏面側に裏面保護シート４０を配置して、全体を熱圧して一体化することにより、モジュールを組み立てることができる。温度は１３０〜１６０℃でよい。
【実施例】
【００６８】
次に、実施例に基づいて本発明を説明する。なお、実施例１〜３は着色顔料を含有しない裏面側封止材層１４を使用した例であり、表裏両面に電力取り出し用電極が配置された太陽電池セルを使用した比較例１、電気配線を有する裏面保護シートと、貫通孔を有する裏面側封止材シートの両者を使用した比較例２と対比して、電気配線１３と太陽電池セル２０の電極との接合の容易性や太陽電池モジュールの性能を評価したものである。
【００６９】
次に、実施例４〜５は着色顔料を含有する紫外線遮断性裏面側封止材層１４を使用した例であり、これを含有しない裏面側封止材層１４を使用した実施例６と対比して、基材フィルムの劣化の有無や発電効率を評価したものである。
【００７０】
（実施例１）
この例は、基材フィルム１１としてポリエチレンテレフタレートフィルムを使用し、このポリエチレンテレフタレートフィルムと電気配線１３とを接着するため、電気配線用接着剤層１２として二層構造の接着剤層を使用し、かつ、前記ポリエチレンテレフタレートフィルムと裏面保護シート４０とを接着するため、裏面保護シート用接着剤層１５として二層構造の接着剤層を使用した電気配線付き封止材１０及び太陽電池モジュールの例である。
【００７１】
その製造工程を追って説明すると、まず、基材シート１１としてＰＥＴフィルム（東レ株式会社製Ｓ１０、ポリエチレンテレフタレートフィルム，厚さ２５μｍ）を使用した。そして、その片面（表面側）に、共押し出し法を使用して、二層構造の電気配線用接着剤層１２を溶融押し出しコーティングし、この電気配線用接着剤層１２が接着力を保っている間に、金属箔を積層して接着した。また、その反対面（裏面側）には基材シート側裏面保護シート用接着剤層１５ａを溶融押し出しコーティングした。
【００７２】
二層構造の電気配線用接着剤層１２のうち、基材シート１１側に位置する基材シート側電気配線用接着剤層１２ａは高溶融張力ポリエチレン（東ソー株式会社製ＴＯＳＯＨ−ＨＭＳ，厚さ３０μｍ）である。また、金属箔側に位置する電気配線側電気配線用接着剤層１２ｂは酸変性ポリオレフィン樹脂（三井化学株式会社製アドマー，厚さ３５μｍ）である。金属箔としては、厚み３５μｍの銅箔を使用した。また、基材シート側裏面保護シート用接着剤層１５ａは（東ソー株式会社製ＴＯＳＯＨ−ＨＭＳ，厚さ３０μｍ）である。
【００７３】
次に、基材シート１１に達しない深さで表面からハーフカットして、前記金属箔を打抜
き、パターニングして電気配線１３を形成した。
【００７４】
そして、その両面に、それぞれ、裏面側封止材層１４及び裏面保護シート側裏面保護シート用接着剤層１５ｂを重ね、熱圧して一体化した。裏面側封止材層１４及び裏面保護シート側裏面保護シート用接着剤層１５ｂとしては、いずれも、ＥＶＡシート（凸版印刷株式会社製ＥＦ１００１，厚さ２００μｍ）を使用した。
【００７５】
そして、表面からレーザー光を照射して、裏面側封止材層１４に貫通孔１４ｘを形成して、電気配線１３を露出させることにより、実施例１に係る電気配線付き封止材１０を製造した。
【００７６】
次に、導電材料３０として銀ペーストを使用し、この銀ペーストを電気配線付き封止材１０の貫通孔１４ｘに充填し、多数のバックコンタクト型太陽電池セル２０を配列して、これら太陽電池セル２０の電極と銀ペーストとを接合することにより、電気配線１３と太陽電池セル２０の電極とを電気的に接続した。
【００７７】
そして、このように太陽電池セル２０を接合した電気配線付き封止材１０の表面側に、順次、表面側封止材シート５０及び表面保護シート６０を配置し、裏面側に裏面保護シート４０を配置して、全体を熱圧して一体化することにより、実施例１に係る太陽電池モジュールを組み立てた。
【００７８】
なお、表面側封止材シート５０としては、ＥＶＡシート（凸版印刷株式会社製ＥＦ１００１，厚さ４５０μｍ）を使用した。表面保護シート６０は透明ガラス板である。また、裏面保護シート４０としては、ＰＥＴシート（東レ株式会社製Ｓ１０，厚さ２５０μｍ）の両面にフッ素樹脂シート（デュポン社製テドラＰＶＦ２４００，厚さ２５μｍ）をラミネートした三層構成のシートを使用した。
【００７９】
そして、太陽電池モジュールの組み立てにあたって、電気配線１３と太陽電池セル２０の電極との接合が容易か否かを評価した。容易である場合を○、煩雑な場合を×として、表１に示す。
【００８０】
また、得られた太陽電池モジュールに、太陽電池セル２０のひび割れや位置ずれがあったか否かを評価した。ひび割れや位置ずれがない場合を○、ある場合を×として表１に示す。また、併せて、電気配線１３と太陽電池セル２０の電極との接続不良の有無についても評価した。接続不良がない場合を○、ある場合を×として表１に示す。
【００８１】
（実施例２）
この例は、基材フィルム１１としてポリプロピレン樹脂とエチレン−酢酸ビニル共重合体とを含有するフィルムを使用し、これに伴って、電気配線用接着剤層１２及び裏面保護シート用接着剤層１５として単層構造の接着剤層を使用した電気配線付き封止材１０及び太陽電池モジュールの例である。
【００８２】
すなわち、ポリプロピレン樹脂、ポリエチレン樹脂、エチレン−酢酸ビニル共重合体及び白色顔料（酸化チタン）をブレンドし、キャスト法で製膜して基材フィルム１１とした。厚さは５０μｍである。
【００８３】
この片面（表面側）に電気配線用接着剤層１２を溶融押し出しコーティングし、この電気配線用接着剤層１２が接着力を保っている間に、金属箔を積層して接着した。電気配線用接着剤層１２は酸変性ポリオレフィン樹脂（三井化学株式会社製アドマー，厚さ３５μｍ）であり、金属箔は厚み３５μｍの銅箔である。
【００８４】
次に、実施例１と同様に金属箔をパターニングして電気配線１３を形成し、続いて、裏面側封止材層１４及び裏面保護シート用接着剤層１５を重ね、熱圧して一体化した。裏面側封止材層１４及び裏面保護シート用接着剤層１５としては、いずれも、ＥＶＡシート（凸版印刷株式会社製ＥＦ１００１，厚さ２００μｍ）を使用した。
【００８５】
そして、表面からレーザー光を照射して、裏面側封止材層１４に貫通孔１４ｘを形成して、電気配線１３を露出させることにより、実施例２に係る電気配線付き封止材１０を製造した。
【００８６】
そして、この電気配線付き封止材１０を使用して、実施例１と同様に太陽電池モジュールの組み立てた。そして、電気配線１３と太陽電池セル２０の電極との接合の容易性の有無、太陽電池セル２０のひび割れや位置ずれの有無、接続不良の有無について評価した。
【００８７】
（実施例３）
この例は、実施例１と同様に、基材フィルム１１としてポリエチレンテレフタレートフィルムを使用し、このポリエチレンテレフタレートフィルムと電気配線１３とを接着するため、電気配線用接着剤層１２として二層構造の接着剤層を使用し、かつ、前記ポリエチレンテレフタレートフィルムと裏面保護シート４０とを接着するため、裏面保護シート用接着剤層１５として二層構造の接着剤層を使用した電気配線付き封止材１０及び太陽電池モジュールの例である。但し、基材シート側電気配線用接着剤層１２ａ及び基材シート側裏面保護シート用接着剤層１５ａとして、ウレタン系接着剤を使用した。
【００８８】
すなわち、基材シート１１として、実施例１と同じポリエチレンテレフタレートフィルムを使用し、この片面（表面側）に、基材シート側電気配線用接着剤層１２ａとして２液硬化型ウレタン系接着剤（三井化学株式会社製；厚さ３μｍ）を塗布乾燥し、インラインで電気配線側電気配線用接着剤層１２ｂを溶融押し出しコーティングし、この電気配線側電気配線用接着剤層１２ｂが接着力を保っている間に、金属箔を積層して接着した。電気配線側電気配線用接着剤層１２ｂは酸変性ポリオレフィン樹脂（三井化学株式会社製アドマー，厚さ３５μｍ）であり、金属箔は厚み３５μｍの銅箔である。
【００８９】
次に、実施例１と同様に金属箔をパターニングして電気配線１３を形成し、続いて、裏面側封止材層１４を重ね、熱圧して一体化した。裏面側封止材層１４としてはＥＶＡシート（凸版印刷株式会社製ＥＦ１００１，厚さ２００μｍ）を使用した。
【００９０】
次に、基材シート１１の反対面（裏面）に基材シート側裏面保護シート用接着剤層１５ａとして２液硬化型ウレタン系接着剤（三井化学株式会社製；厚さ３μｍ）を塗布乾燥し、裏面保護シート側裏面保護シート用接着剤層１５ｂを重ね、圧着して一体化した。裏面保護シート側裏面保護シート用接着剤層１５ｂとしては、ＥＶＡシート（凸版印刷株式会社製ＥＦ１００１，厚さ２００μｍ）を使用した。
【００９１】
そして、表面からレーザー光を照射して、裏面側封止材層１４に貫通孔１４ｘを形成して、電気配線１３を露出させることにより、実施例３に係る電気配線付き封止材１０を製造した。
【００９２】
そして、この電気配線付き封止材１０を使用して、実施例１と同様に太陽電池モジュールの組み立てた。そして、電気配線１３と太陽電池セル２０の電極との接合の容易性の有無、太陽電池セル２０のひび割れや位置ずれの有無、接続不良の有無について評価した。
【００９３】
（比較例１）
この例は、太陽電池セルとして、表裏両面に電力取り出し用電極が配置された太陽電池セルを使用した太陽電池モジュールの例である（図３参照）。
【００９４】
すなわち、多数の太陽電池セルａ１を配列し、これら多数の太陽電池セルａ１を電気配線ａ２によって直列接続し、その表裏に封止材シートａ３，ａ５を介して保護シートａ４，ａ６を積層して一体化することにより、比較例１に係る太陽電池モジュールを組み立てた。
【００９５】
表裏の封止材シートａ３，ａ５としてはＥＶＡシート（凸版印刷株式会社製ＥＦ１００１，厚さ４５０μｍ）を使用した。表面保護シートａ６は透明ガラス板である。また、裏面保護シートａ４としては、ＰＥＴシート（東レ株式会社製Ｓ１０，厚さ２５０μｍ）の両面にフッ素樹脂シート（デュポン社製テドラＰＶＦ２４００，厚さ２５μｍ）をラミネートした三層構成のシートを使用した。
【００９６】
そして、この太陽電池モジュールについて、電気配線１３と太陽電池セル２０の電極との接合の容易性の有無、太陽電池セル２０のひび割れや位置ずれの有無、接続不良の有無について評価した。
【００９７】
（比較例２）
この例は、電気配線ｂ２３を有する裏面保護シートｂ２と、貫通孔を有する裏面側封止材シートｂ３とを使用して組み立てた太陽電池モジュールの例である（図４参照）。
【００９８】
すなわち、裏面保護シートｂ２の基材シートｂ２１の片面に、接着剤層ｂ２２を介して金属箔を積層し、パターニングして電気配線ｂ２３を形成した。基材シートｂ２１としては、ＰＥＴシート（東レ株式会社製Ｓ１０，厚さ２５０μｍ）の一方の面にフッ素樹脂シート（デュポン社製テドラＰＶＦ２４００，厚さ２５μｍ）をラミネートした二層構成のシートを使用した。金属箔としては、厚み３５μｍの銅箔を使用した。また、接着剤層ｂ２２としては２液硬化型ウレタン系接着剤（三井化学株式会社製；厚さ１０μｍ）を使用し、この２液硬化型ウレタン系接着剤を基材シートｂ２１のＰＥＴシート側に塗布乾燥し、金属箔を重ね、圧着して一体化した。
【００９９】
一方、裏面側封止材シートｂ３としてＥＶＡシート（凸版印刷株式会社製ＥＦ１００１，厚さ４５０μｍ）を使用し、太陽電池セルの電極に対応する位置に貫通孔ｂ３ｘを設け、この裏面側封止材シートｂ３と裏面保護シートｂ２とを熱圧着して積層した。そして、貫通孔ｂ３ｘから露出した電気配線ｂ２３に、導電材料ｂ４として銀ペーストを充填し、太陽電池セルｂ１を重ねて、太陽電池セルｂ１の電極と裏面保護シートｂ２の電気配線ｂ２３とを電気的に接続した。
【０１００】
そして、最後に、太陽電池セルｂ１の表面側（受光面側）に、順次、表面側封止シートｂ５と表面保護シートｂ６を配置し、全体を積層一体化して、太陽電池モジュール太陽電池モジュールを組み立てた。
【０１０１】
表面側封止シートｂ５としてはＥＶＡシート（凸版印刷株式会社製ＥＦ１００１，厚さ４５０μｍ）を使用した。表面保護シートｂ６は透明ガラス板である。
【０１０２】
そして、この太陽電池モジュールについて、電気配線１３と太陽電池セル２０の電極との接合の容易性の有無、太陽電池セル２０のひび割れや位置ずれの有無、接続不良の有無について評価した。
【０１０３】
【表１】
2016063019.tif 000003
（実施例１〜３，比較例１〜２の評価と考察）
この結果から、表裏両面に電力取り出し用電極が配置された太陽電池セルを使用した場合（比較例１）には、接合作業が容易とはいえず、しかも、太陽電池セルのひび割れや位置ずれが生じやすいことが分かる。一方、電力取り出し用電極を裏面側にだけ設けたバックコンタクト型太陽電池セルを使用した場合（実施例１〜３，比較例２）には、接合作業が容易で、太陽電池セルのひび割れや位置ずれも生じにくい。
【０１０４】
しかしながら、バックコンタクト型太陽電池セルを使用しても、電気配線を有する裏面保護シートと、貫通孔を有する裏面側封止材シートとを使用して太陽電池モジュールを組み立てた場合（比較例２）には、電気配線１３と太陽電池セル２０の電極との接続不良が生じやすい。これに対して、本発明に係る電気配線付き封止材を使用した場合実施例１〜３）には、その接続不良も生じ難いことが確認できる。
【０１０５】
（実施例４）
この例は、裏面側封止材層１４及び裏面保護シート側裏面保護シート用接着剤層１５ｂとして、黒色顔料と有機フィラーとを含有する紫外線遮断性裏面側封止材層１４を使用した例である。
【０１０６】
その製造工程を追って説明すると、まず、基材シート１１としてＰＥＴフィルム（東レ株式会社製Ｓ１０、ポリエチレンテレフタレートフィルム，厚さ５０μｍ）を使用した。そして、この両面に高溶融張力ポリエチレン（東ソー株式会社製ＴＯＳＯＨ−ＨＭＳ，厚さ３０μｍ）を溶融押し出しコーティングして、それぞれ、基材シート側電気配線用接着剤層１２ａ、裏面保護シート用接着剤層１５とした。
【０１０７】
次に、基材シート側電気配線用接着剤層１２ａ上に電気配線側電気配線用接着剤層１２ｂを溶融押し出しコーティングし、この電気配線側電気配線用接着剤層１２ｂが接着力を保っている間に、金属箔を積層して接着した。電気配線側電気配線用接着剤層１２ｂは酸変性ポリオレフィン樹脂（三井化学株式会社製アドマー，厚さ３５μｍ）であり、金属箔は厚み３５μｍの銅箔である。
【０１０８】
次に、この金属箔上にフォトレジストを塗布し、露光・現像してフォトレジストをパターニングした後、露出した金属箔をエッチングして電気配線１３を形成した。
【０１０９】
そして、その両面に、それぞれ、裏面側封止材層１４及び裏面保護シート側裏面保護シート用接着剤層１５ｂを重ね、熱圧して一体化した。裏面側封止材層１４及び裏面保護シート側裏面保護シート用接着剤層１５ｂとしては、いずれも、ＥＶＡシート（凸版印刷株式会社製ＥＦ１００１）にカーボンブラックとアクリル系有機フィラーを混合したシート（厚み２００μｍ）を使用した。カーボンブラックの含有量は４質量％である。また、アクリル系有機フィラーは粒径５０μｍの粒子で、その含有量は５質量％である。
【０１１０】
そして、表面からレーザー光を照射して、裏面側封止材層１４に貫通孔１４ｘを形成して、電気配線１３を露出させることにより、実施例４に係る電気配線付き封止材１０を製造した。
【０１１１】
そして、このように太陽電池セル２０を接合した電気配線付き封止材１０の表面側に、順次、表面側封止材シート５０及び表面保護シート６０を配置し、裏面側に裏面保護シート４０を配置して、全体を熱圧して一体化することにより、実施例４に係る太陽電池モジュールを組み立てた。
【０１１２】
なお、表面側封止材シート５０としては、紫外線遮断性のないＥＶＡシート（凸版印刷
株式会社製ＥＦ１００１，厚さ４５０μｍ）を使用した。表面保護シート６０は厚さ３ｍｍの強化ソーダガラス板である。また、裏面保護シート４０としては、ＰＥＴシート（東レ株式会社製Ｓ１０，厚さ２５０μｍ）の両面にフッ素樹脂シート（デュポン社製テドラＰＶＦ２４００，厚さ２５μｍ）をラミネートした三層構成のシートを使用した。
【０１１３】
そして、この太陽電池モジュールの表面側から紫外線を照射した後、基材シート１１の脆化の有無を評価した。なお、紫外線は波長３００〜４００ｎｍの紫外線であり、照度６０Ｗ、１０００時間の条件で照射した。
【０１１４】
また、この太陽電池モジュールについてソーラーシュミレーション試験を行い、その発電効率を後述する実施例５〜７と比較した。
【０１１５】
この結果を、製造コストの大小、外観、裏面保護シート４０としてはガラス板を使用することができるか否かの評価と併せて、表２に示す。
【０１１６】
（実施例５）
この例は、裏面側封止材層１４及び裏面保護シート側裏面保護シート用接着剤層１５ｂとして、白色顔料と有機フィラーとを含有する紫外線遮断性裏面側封止材層１４を使用した例である。
【０１１７】
すなわち、裏面側封止材層１４及び裏面保護シート側裏面保護シート用接着剤層１５ｂとして、ＥＶＡシート（凸版印刷株式会社製ＥＦ１００１）に酸化チタンとアクリル系有機フィラーを混合したシート（厚み２００μｍ）を使用した以外は、実施例４と同様に電気配線付き封止材１０を製造し、太陽電池モジュールを製造した。酸化チタンの含有量は５質量％である。また、アクリル系有機フィラーは粒径５０μｍの粒子で、その含有量は５質量％である。
【０１１８】
そして、この太陽電池モジュールについて、実施例４と同様に、紫外線照射による基材シート１１の劣化の有無、発電効率などについて評価した。この結果を表２に示す。
【０１１９】
（実施例６）
この例は、裏面側封止材層１４及び裏面保護シート側裏面保護シート用接着剤層１５ｂとして、着色顔料とを含有せず、有機フィラーと含有する透明な裏面側封止材層１４を使用した例である。
【０１２０】
すなわち、裏面側封止材層１４及び裏面保護シート側裏面保護シート用接着剤層１５ｂとして、ＥＶＡシート（凸版印刷株式会社製ＥＦ１００１）に酸化チタンとアクリル系有機フィラーを混合したシート（厚み２００μｍ）を使用した以外は、実施例４と同様に電気配線付き封止材１０を製造し、太陽電池モジュールを製造した。アクリル系有機フィラーは粒径５０μｍの粒子で、その含有量は５質量％である。
【０１２１】
そして、この太陽電池モジュールについて、実施例４と同様に、紫外線照射による基材シート１１の劣化の有無、発電効率などについて評価した。この結果を表２に示す。
【０１２２】
【表２】
2016063019.tif 000004
（実施例４〜６の評価と考察）
表２中、◎はもっとも優れていたことを示す。例えば、発電効率については、実施例５がもっとも優れており、実施例４と実施例６では大きな差がなかったことを示している。
【０１２３】
また、×はもっとも劣っていたことを示す。例えば、基材フィルムの劣化の有無につい
ては、実施例６の基材シートが脆化したため、実施例４〜５に比較してもっとも劣っていた。なお、実施例６において外観が「×」とされているのは電気配線１３が見えるからである。
【０１２４】
そして、この結果から、裏面側封止材層１４及び裏面保護シート用接着剤層１５が紫外線遮断性を有する場合には、基材シート１１の耐光性が向上することが理解できる。そして、これら裏面側封止材層１４及び裏面保護シート用接着剤層１５が含有する顔料が黒色顔料の場合と白色顔料の場合とを比較すると、基材シート１１の耐光性については大差がないが、発電効率の点で白色顔料を含有する場合が優れていることが理解できる。
【符号の説明】
【０１２５】
１０    電気配線付き封止材
１１    基材シート
１２    電気配線用接着剤層
１２ａ  基材シート側電気配線用接着剤層
１２ｂ  電気配線側電気配線用接着剤層
１３    電気配線
１４    裏面側封止材層
１４ｘ  貫通孔
１５    裏面保護シート用接着剤層
２０    バックコンタクト型太陽電池セル
３０    導電材料
４０    裏面保護シート
５０    表面側封止材シート
６０    表面保護シート 
【図１】
2016063019.tif 000005
【図２】
2016063019.tif 000006
【図３】
2016063019.tif 000007
【図４】
2016063019.tif 000008